하기 일반식 (1): LixCo1-yMyPO4 (1)(식 중, 0.8≤x≤1.2, 0≤y≤0.5이며, M은, Mg, Zn, Cu, Fe, Cr, Mn, Ni, Al, B, Na, K, F, Cl, Br, I, Ca, Sr, Ba, Ti, Zr, Hf, Nb, Ta, Y, Yb, Si, S, Mo, W, V, Bi, Te, Pb, Ag, Cd, In, Sn, Sb, Ga, Ge, La, Ce, Nd, Sm, Eu, Tb, Dy 및 Ho로부터 선택되는 1종 또는 2종 이상의 금속 원소를 나타낸다.)로 표시되는 인산코발트리튬의 제조 방법이며, 수용매에, 유기산 및 수산화코발트를 첨가하고, 이어서, 인산 및 수산화리튬을 첨가하여, 수성 원료 슬러리 (1)을 조제하는 제1 공정과, 해당 수성 원료 슬러리 (1)을 미디어 밀에 의해 습식 분쇄 처리하여, 원료 분쇄 처리물을 포함하는 슬러리 (2)를 얻는 제2 공정과, 해당 원료 분쇄 처리물을 포함하는 슬러리 (2)를 분무 건조 처리하여, 반응 전구체를 얻는 제3 공정과, 해당 반응 전구체를 소성하는 제4 공정을 갖는 것을 특징으로 하는 인산코발트리튬의 제조 방법. 본 발명에 따르면, 공업적으로 유리한 방법으로, x선 회절적으로 단상의 인산코발트리튬을 얻을 수 있는 방법을 제공할 수 있다.
Provided is a method for producing a lithium cobalt phosphate represented by the following general formula (1):LixCo1-yMyPO4 (1), wherein 0.8≤x≤1.2 and 0≤y≤0.5, and M represents one or two or more metal elements selected from the group consisting of Mg, Zn, Cu, Fe, Cr, Mn, Ni, Al, B, Na, K, F, Cl, Br, I, Ca, Sr, Ba, Ti, Zr, Hf, Nb, Ta, Y, Yb, Si, S, Mo, W, V, Bi, Te, Pb, Ag, Cd, In, Sn, Sb, Ga, Ge, La, Ce, Nd, Sm, Eu, Tb, Dy, and Ho; the method comprising: a first step of adding an organic acid and cobalt hydroxide to a water solvent, and then adding phosphoric acid and lithium hydroxide thereto to prepare an aqueous raw material slurry (1); a second step of wet-pulverizing the aqueous raw material slurry (1) with a media mill to obtain a slurry (2) containing a pulverized product of raw materials; a third step of spray-drying the slurry (2) containing the pulverized product of raw materials to obtain a reaction precursor; and a fourth step of firing the reaction precursor. According to the present invention, a single-phase lithium cobalt phosphate in X-ray diffraction analysis can be obtained by an industrially advantageous method.